(57)【要約】  ＬＥＤランプのボディ部の一端にはＥ型の口金が取り付けられ、ボディ部の他端には白色光を出射するＬＥＤモジュールおよびこれを覆うグローブが取り付けられている。グローブは、透光性基材を含み、透光性基材の内部に光散乱材およびネオジムガラス粒子が分散されている。
2013118206.tif 000002
【特許請求の範囲】
【請求項１】
ネオジムイオンを含むネオジムガラス粒子と、光散乱材と、を含むことを特徴とするＬＥＤランプ用の透光性外郭部材。
【請求項２】
さらに、ＬＥＤランプ用の特定形状に成形された透光性基材を含み、前記透光性基材内に前記ネオジムガラス粒子および光散乱材が分散されていることを特徴とする請求項１に記載のＬＥＤランプ用の透光性外郭部材。
【請求項３】
前記透光性基材中のネオジムガラス粒子の含有率が、０．３ｗｔ％〜５０ｗｔ％であることを特徴とする請求項２に記載のＬＥＤランプ用の透光性外郭部材。
【請求項４】
前記ネオジムガラス粒子中のネオジムの含有率が、酸化物換算で２ｗｔ％〜３２ｗｔ％であることを特徴とする請求項３に記載のＬＥＤランプ用の透光性外郭部材。
【請求項５】
前記ネオジムガラス粒子の平均粒径が、１０μｍ〜２００μｍであることを特徴とする請求項１に記載のＬＥＤランプ用の透光性外郭部材。
【請求項６】
ネオジムイオンを含むネオジムガラス粒子を含み、前記ネオジムガラス粒子の粒径が、０．１μｍ以上１０μｍ未満であることを特徴とするＬＥＤランプ用の透光性外郭部材。
【請求項７】
さらに、ＬＥＤランプ用の特定形状に成形された透光性基材を含み、前記透光性基材内に前記ネオジムガラス粒子が分散されていることを特徴とする請求項６に記載のＬＥＤランプ用の透光性外郭部材。
【請求項８】
前記透光性基材中のネオジムガラス粒子の含有率が、０．３ｗｔ％〜２０ｗｔ％であることを特徴とする請求項７に記載のＬＥＤランプ用の透光性外郭部材。
【請求項９】
前記ネオジムガラス粒子中のネオジムの含有率が、酸化物換算で２ｗｔ％〜３２ｗｔ％であることを特徴とする請求項８に記載のＬＥＤランプ用の透光性外郭部材。
【発明の詳細な説明】
【技術分野】
【０００１】
本発明は、ＬＥＤランプ用の透光性外郭部材に関し、特に、透光性外郭部材の材質に関する。
【背景技術】
【０００２】
近年、電球形、直管形あるいは円環形のＬＥＤランプが利用されてきている。ＬＥＤランプの多くは、グレアの防止や水分や塵からの保護など種々の目的で、乳白色の透光性外郭部材を備えている。例えば、電球形のＬＥＤランプではＬＥＤモジュールを覆う半球状のグローブがこれに当たり、直管形あるいは円環形のＬＥＤランプではＬＥＤモジュールを収容する管状の部材がこれに当たる。この種の透光性外郭部材は、半球状や管状など特定形状に成形された透光性基材と、この透光性基材内に分散された光散乱材とからなる。ＬＥＤモジュールの出射光は、光散乱材で散乱されながら透光性外郭部材を通過して外部に出射される。【０００３】
ところで、照明分野では、光に照らされた物体の色が自然に見えること、即ち、演色性が高いことが求められる場合がある。そのため、従来からＬＥＤランプの演色性を向上させる技術が種々提案されている。例えば、特許文献１には、ＬＥＤモジュール内に光吸収材としてネオジムガラス粒子を分散させ、ネオジムガラス粒子に特定の波長域の光を吸収させることにより、演色性を高める技術が提案されている。なお、演色性の評価方法は、ＪＩＳ  Ｚ８７２６に規定されている。
【先行技術文献】
【特許文献】
【０００４】
【特許文献１】特許第４８０９５０８号
【発明の概要】
【発明が解決しようとする課題】
【０００５】
一般に、高い演色性の必要性はＬＥＤランプの利用環境に応じて異なる。例えば、店舗では商品の色が自然に見えるように、ＬＥＤランプの演色性は高いほうが好まれる。一方、オフィスでは明るささえ確保できれば、ＬＥＤランプの演色性はさほど重要視されないことが多い。そのため、明るさや形状が同じでも、高演色性のＬＥＤランプと通常の演色性のＬＥＤランプの２種類が用意されているほうが利用者にとって利便性が高い。したがって、ＬＥＤランプの製造者が、高演色性のＬＥＤモジュールと通常の演色性のＬＥＤモジュールの２種類を製造あるいは購入し、それらを用いて高演色性のＬＥＤランプと通常の演色性のＬＥＤランプをそれぞれ製造し、販売する、ということが考えられる。【０００６】
しかしながら、ＬＥＤモジュールはＬＥＤランプを構成する部品の中でも高価な部品なので、２種類のＬＥＤモジュールを在庫に抱えることはできるだけ回避したい。【０００７】
そこで、本発明は、通常の演色性のＬＥＤモジュールを用いても、高演色性のＬＥＤランプを得ることができる、ＬＥＤランプ用の透光性外郭部材を提供することを目的とする。
【課題を解決するための手段】
【０００８】
本発明に係るＬＥＤランプ用の透光性外郭部材は、ネオジムイオンを含むネオジムガラス粒子と、光散乱材と、を含む。
【発明の効果】
【０００９】
上記構成によれば、演色性を高めるためのネオジムガラス粒子が透光性外郭部材に含まれている。したがって、この透光性外郭部材をＬＥＤランプに用いれば、通常の演色性のＬＥＤモジュールを用いても、高い演色性のＬＥＤランプを得ることができる。
【図面の簡単な説明】
【００１０】
【図１】本発明の実施形態に係る透光性外郭部材を用いたＬＥＤランプの構成を示す一部切欠き側面図
【図２】透光性基材の内部に光散乱材およびネオジムガラス粒子が分散されており、ネオジムガラス粒子中にネオジムがイオンの状態で存在している様子を模式的に示す図
【図３】比較例Ｓ１〜Ｓ４および実施例Ｓ５〜Ｓ７の分光スペクトルの測定結果を示す図
【図４】比較例Ｓ１の発光強度を１００としたときの比較例Ｓ２〜Ｓ４および実施例Ｓ５〜Ｓ７の発光強度の割合を示す図
【図５】ＬＥＤランプの発光効率および演色性を評価するための各種指標の測定結果を示す図
【図６】演色性を評価するための各種指標と光束比との関係を示す図であり、（ａ）は平均演色評価数Ｒａ、（ｂ）は特殊演色評価数Ｒ９、（ｃ）は特殊演色評価数Ｒ１５、（ｄ）は色域面積比Ｇａ４を示す図
【図７】図６のグラフの基となるデータを示す図
【図８】ネオジムガラス粒子の吸収係数の測定結果、ネオジムガラス板の吸収係数の測定結果、および、これらの吸収係数比の計算結果を示す図
【図９】比較例Ｓ１１〜Ｓ１４および実施例Ｓ１５〜Ｓ１７の分光スペクトルの測定結果を示す図
【図１０】ＬＥＤランプの発光効率および演色性を評価するための各種指標の測定結果を示す図
【図１１】透光性外郭部材の構造の変形例を説明するための図であり、（ａ）は断面図、（ｂ）〜（ｊ）は図中のＡ部の模式図
【図１２】透光性外郭部材の構成材料の変形例を説明するための図であり、（ａ）は断面図、（ｂ）は図中のＡ部の模式図
【図１３】透光性外郭部材の形状の変形例を説明するための図であり、（ａ）は一部切欠き斜視図、（ｂ）は一部切欠き側面図
【図１４】透光性外郭部材の形状の変形例を説明するための図であり、（ａ）は斜視図、（ｂ）は一部切欠き側面図
【図１５】透光性外郭部材の形状の変形例を説明するための図であり（ａ）は斜視図、（ｂ）は一部切欠き側面図
【図１６】透光性外郭部材の形状の変形例を説明するための一部切欠き側面図
【図１７】透光性外郭部材の形状の変形例を説明するための一部切欠き斜視図
【図１８】透光性外郭部材の形状の変形例を説明するための一部切欠き側面図
【発明を実施するための形態】
【００１１】
本発明を実施するための形態を、図面を参照して詳細に説明する。
【００１２】
＜１＞構成
図１は、本発明の実施形態に係る透光性外郭部材を用いたＬＥＤランプの構成を示す一部切欠き側面図である。
【００１３】
ＬＥＤランプ１は、白熱電球に代替する、いわゆる電球形のランプである。ボディ部２の一端にはＥ型の口金３が取り付けられ、ボディ部２の他端４には白色光を出射するＬＥＤモジュール５およびこれを覆うグローブ６が取り付けられている。電球形のＬＥＤランプでは、グローブ６が透光性外郭部材に相当する。
【００１４】
＜１−１＞ＬＥＤモジュール
ＬＥＤモジュール５では、回路基板１１に青色ＬＥＤ１２が実装され、青色ＬＥＤ１２が透光性の封止部材１３により封止されている。
【００１５】
封止部材１３の内部には、青色ＬＥＤの出射光により励起する少なくとも１種類の蛍光体粒子が分散されている。蛍光体粒子の種類は、ＬＥＤランプが実現しようとする光色区分（電球色、温白色、白色、昼白色、昼光色）に応じて適宜選択される。本実施形態では、封止部材１３の内部に分散される蛍光体として、緑色ないし黄色蛍光体粒子１４および赤色蛍光体粒子１５が選択されている。ただし、これに限らず、緑色ないし黄色蛍光体粒子１４のみ、あるいは、赤色蛍光体粒子１５のみが選択されることとしてもよい。蛍光体粒子の粒径は、約３０μｍである。蛍光体粒子の粒径は、水に分散された溶液をレーザ回折式粒度分布測定装置で測定した値である。レーザ回折式粒度分布なので、存在比率の基準としては体積基準（体積分布）におけるメジアン径（d50）の大きさを使った。また、島津製作所製のレーザ回折式粒度分布測定装置"SALD-2000A"を用いて測定した。本明細書で、粒子の粒径は、上記測定方法により得られる数値であるものとする。
【００１６】
以下、各構成要素を具体的に説明する。
【００１７】
（１）青色ＬＥＤ
青色ＬＥＤ１２は、４４０ｎｍ〜４６０ｎｍの波長域に主たる発光ピークを持つ。このようなＬＥＤとしては、例えば、窒化ガリウム系のＬＥＤが挙げられる。
【００１８】
（２）緑色ないし黄色蛍光体粒子
緑色ないし黄色蛍光体粒子１４は、青色ＬＥＤ１２の出射光により励起され、緑色ないし黄色光を出射する。緑色蛍光体粒子は、５００ｎｍ〜５４０ｎｍの波長域に主たる発光ピークを持ち、黄色蛍光体粒子は、５４５ｎｍ〜５９５ｎｍの波長域に主たる発光ピークを持つものとする。一般に、蛍光体は特性のばらつきが大きく、組成式では黄色蛍光体に分類されても発光ピークでは緑色蛍光体に分類されるような場合や、その逆の場合がある。本明細書では、両者を明確に分類できない場合もあることを考慮して、「緑色ないし黄色蛍光体」と表記することとしている。
【００１９】
緑色蛍光体としては、例えば、次のものが挙げられる。Ｙ3Ａｌ5Ｏ12：Ｃｅ3+、Ｔｂ3Ａｌ5Ｏ12：Ｃｅ3+、ＢａＹ2ＳｉＡｌ4Ｏ12：Ｃｅ3+、Ｃａ3Ｓｃ2Ｓｉ3Ｏ12：Ｃｅ3+、（Ｂａ，Ｓｒ）2ＳｉＯ4：Ｅｕ2+、ＣａＳｃ2Ｏ4：Ｃｅ3+、Ｂａ3Ｓｉ6Ｏ12Ｎ2：Ｅｕ2+、β−ＳｉＡｌＯＮ：Ｅｕ2+、ＳｒＧａ2Ｓ4：Ｅｕ2+。
【００２０】
黄色蛍光体としては、例えば、次のものが挙げられる。（Ｙ，Ｇｄ）3Ａｌ5Ｏ12：Ｃｅ3+、Ｙ3Ａｌ5Ｏ12：Ｃｅ3+，Ｐｒ3+、（Ｔｂ，Ｇｄ）3Ａｌ5Ｏ12：Ｃｅ3+、（Ｓｒ，Ｂａ）2ＳｉＯ4：Ｅｕ2+、（Ｓｒ，Ｃａ）2ＳｉＯ4：Ｅｕ2+、ＣａＳｉ2Ｏ2Ｎ2：Ｅｕ2+、Ｃａ−α−ＳｉＡｌＯＮ：Ｅｕ2+、Ｙ2Ｓｉ4Ｎ6Ｃ：Ｃｅ3+、ＣａＧａ2Ｓ4：Ｅｕ2+。
【００２１】
（３）赤色蛍光体粒子
赤色蛍光体粒子１５は、青色ＬＥＤ１２および緑色ないし黄色蛍光体粒子１４の出射光の少なくとも一方の出射光により励起され、赤色光を出射する。赤色蛍光体粒子１５は、６００ｎｍ〜６５０ｎｍの波長域に主たる発光ピークを持つものとする。
【００２２】
赤色蛍光体としては、例えば、次のものが挙げられる。Ｃａ−α−ＳｉＡｌＯＮ：Ｅｕ2+、ＣａＡｌＳｉＮ3：Ｅｕ2+、（Ｓｒ，Ｃａ）ＡｌＳｉＮ3：Ｅｕ2+、Ｓｒ2Ｓｉ5Ｎ8：Ｅｕ2+、Ｓｒ2（Ｓｉ，Ａｌ）5（Ｎ，Ｏ）8：Ｅｕ2+、ＣａＳ：Ｅｕ2+、Ｌａ2Ｏ2Ｓ：Ｅｕ3+。
【００２３】
＜１−２＞グローブ
グローブ６は、半球状や椀状などの特定形状に成形された透光性基材２１と、透光性基材２１内に分散された光散乱材２２と、透光性基材２１内に分散されたネオジムイオンを含むネオジムガラス粒子２３とを含む。
【００２４】
（１）光散乱材
光散乱材２２は、無機材料または有機材料からなる球状または非球状の粒子である。無機材料としては、例えば、酸化カルシウム、硫酸バリウム、酸化チタン、シリカ、アルミナ、シリカアルミナ、ジルコニア、酸化亜鉛、酸化バリウム、酸化ストロンチウム、酸化ジルコニウム等が挙げられる。有機材料としては、アクリル系樹脂、スチレン系樹脂、スチレンアクリル系樹脂、メラミン−ホルマリン系樹脂、ポリウレタン系樹脂、ポリエステル系樹脂、シリコーン系樹脂、フッ素系樹脂、並びに、これら樹脂の共重合体の樹脂が挙げられる。なお、粒子の平均粒径は、幾何光学の散乱およびミー散乱を有効に利用するために、０．１μｍ〜２０μｍであることが好ましく、１μｍ〜１５μｍのものが特に好ましい。透光性粒子の平均粒径が０．１μｍ〜２０μｍの場合は、透光性粒子による光散乱性を十分に得ることができ、所望の光学特性を得ることができる。特に、透光性粒子の平均粒径が１μｍ〜１５μｍの範囲内ならば、より十分な光散乱性を得ることができる。
【００２５】
また、透光性粒子の形状は、特に限定されるものではなく、略球形状、立方体状、紡錘状、針状、棒状等のいずれでも差し支えない。また、粒子は、中身の詰まったものに限らず、中空または多孔質のものでもよい。
【００２６】
なお、本実施形態では、光散乱材２２が透光性基材２１内に分散されているので、光散乱材２２の材料と透光性基材２１の材料とで屈折率が異なる必要がある。光散乱材２２が透光性基材２１の外周面または内周面に付着している場合は、光散乱材２２の材料と透光性基材２１の材料とで屈折率を異ならせる必要はない。
【００２７】
光散乱材２２の含有率は、透光性基材２２の材料（例えば、樹脂）に対し、０．１〜２０ｗｔ％であれば好ましく、より好ましくは０．５〜１５ｗｔ％であるとよい。含有率が０．１ｗｔ％以上であれば、光の拡散効果を十分に得ることができ、２０ｗｔ％以下であれば加工性および成形品の外観を良好に維持することができる。
【００２８】
また、光散乱材２２の屈折率と透光性基材２１の屈折率との差が０．０１〜０．１５であることが好ましい。屈折率の差を０．０１以上とすることで光の拡散効果を十分に得ることができ、０．１５以下とすることで全光線透過率の低下を抑制することができる。
【００２９】
また光散乱材２２を、シランカップリング剤、チタネートカップリング剤等のカップリング剤、有機脂肪酸および／または有機脂肪酸の金属塩、界面活性剤、燐酸化合物等で表面処理することとしてもよく、特に有機脂肪酸および／または有機脂肪酸の金属塩で表面処理するのが好ましい。
【００３０】
（２）ネオジムガラス粒子
ネオジムガラス粒子２３は、ＬＥＤモジュール５の出射光が照射される位置に存在しているので、その出射光のうちの特定の波長域の光を吸収することができる。グローブ６からは、ＬＥＤモジュール５の出射光（青色ＬＥＤ１２、緑色ないし黄色蛍光体粒子１４および赤色蛍光体粒子１５の混合光）のうち、ネオジムガラス粒子２３により吸収されずに残った光が出射される。ネオジムガラス粒子２３は、ネオジムガラス板を粉砕して粒子状にしたものであり、その粒径は、１０μｍ〜２００μｍである。
【００３１】
ネオジムガラス粒子２３は、具体的には、５８０ｎｍ〜６００ｎｍの波長域に主たる吸収ピークを持つ。この波長域は、酸化ネオジム（Ｎｄ2Ｏ3）粒子の吸収ピークがある６０５ｎｍ付近よりも短波長側にある。ネオジムガラスと酸化ネオジム（Ｎｄ2Ｏ3）とで吸収ピークの波長域が異なるのは、ネオジムガラス中では、ネオジムがイオン（Ｎｄ3+）の状態で存在しているのに対し、酸化ネオジムではネオジム原子と酸素原子とが共有結合しているのでネオジムがイオンの状態で存在しておらず、これらの相違により、吸収を引き起こすエネルギー準位間のギャップが相違しているからであると考えられる。図２に、透光性基材２１の内部に光散乱材２２およびネオジムガラス粒子２３が分散されており、ネオジムガラス粒子中にネオジムがイオンの状態で存在している様子を模式的に示す。
【００３２】
ネオジムガラスは、シリカ（ＳｉＯ2）、アルカリ金属酸化物、アルカリ土類金属酸化物、酸化ネオジム（Ｎｄ2Ｏ3）、酸化ホウ素（Ｂ2Ｏ3）を適切な重量比で混合し、それを溶融させることにより作製することができる。アルカリ金属酸化物としては、Ｎａ2Ｏ、Ｌｉ2Ｏ、Ｋ2Ｏなどを利用することができ、アルカリ土類金属酸化物としては、ＣａＯ、ＳｒＯ、ＢａＯ、ＭｇＯなどを利用することができる。
【００３３】
透光性基材２１中のネオジムガラス粒子２３の含有率は、０．３ｗｔ％〜５０ｗｔ％であるのが好ましく、１．２５ｗｔ％〜４０ｗｔ％であればより好ましい。これらの範囲であれば、発光効率の低下を抑制しつつ演色性を高められることが実験により判明している。また、ネオジムガラス粒子の重量比が大きくなるとその分だけ透光性基材の材料の重量比が小さくなり、透光性基材の材料でのネオジムガラス粒子同士の接着性が低下する。透光性基材中のネオジムガラス粒子１６の含有率が５０ｗｔ％以下であれば、特にそのような問題もない。なお、ネオジムガラス粒子の比重が約２であり、透光性基材の材料の比重が約１であることを考えると、ネオジムガラス粒子が５０ｗｔ％であっても体積的には３０体積％である。そのため、十分な接着性を確保することができる。
【００３４】
また、ネオジムガラス粒子中のネオジムの含有率は、酸化物換算で２ｗｔ％〜３２ｗｔ％であるのが特に好ましい。２ｗｔ％よりも少なければネオジムガラス粒子一個当たりの光吸収量が小さくなるので透光性基材中のネオジムガラス粒子が多くなり、透光性基材の表面にひび割れが生じる。また、３２ｗｔ％よりも多ければネオジムガラス中でネオジム粒子のダマができしまう。ちなみに、ネオジムの含有率３２ｗｔ％にした場合、シリカ５８ｗｔ％、Ｎａ2Ｏ５ｗｔ％、Ｂ2Ｏ3５ｗｔ％でガラス化できた。
【００３５】
（３）透光性基材
透光性基材２１は、半球状や椀状などの特定形状に成形可能な材料からなる。具体的には、（メタ）アクリル樹脂、ポリスチレン樹脂、ポリカーボネート樹脂、塩化ビニル樹脂、シリコーン等の樹脂材料や、ガラス材料あるいは低融点ガラス材料が挙げられる。グローブは、例えば、（Ａ）透光性基材の樹脂材料８０ｗｔ％〜９９．９ｗｔ％、（Ｂ）光散乱材の材料０．１ｗｔ％〜２０ｗｔ％に対し、（Ｃ）ホスファイト化合物および／またはホスフェート化合物０．００１ｗｔ％〜１ｗｔ％および（Ｄ）フェノール系酸化防止剤０．００１ｗｔ％〜１ｗｔ％を含有したものである。また、シリコーンを用いる場合には、シリコーン材料に光散乱材２２およびネオジムガラス粒子２３を分散させ、金型に流し込んで硬化させればよい。また、低融点ガラス材料を用いる場合には、ゾルゲル法で作製することができる。すなわち、オルトケイ酸テトラエチルＳｉ（ＯＣ2Ｈ5）4、水、エタノールを２０ｃｃ、８０ｃｃ、８０ｃｃずつ含む溶液に対し、直径２０μｍのネオジムガラス粒子を３０ｇ入れて混合して混合液を作り、この混合液に０．０１ｍｏｌ／ｄｍ3の塩酸液（硝酸、酢酸でも可能）を数ｃｃ添加する。そして、このネオジムガラス粒子入り混合液をゲル化させる。このゲル化させたものを型に入れ、１００℃で２時間乾燥する。乾燥後、８００℃で１時間焼成して、ネオジムガラス粒子を含有するガラスを作製する。なお、オルトケイ酸テトラエチル以外のアルコキシド類のシリカを用いてもよい。このように、低融点ガラスを用いれば、ネオジムガラス粒子を溶融させずに粒子状の外観形状を維持したままガラスに含有させることができる。なお、各溶液の量は、実際の製造工程では適宜調整すればよい。
【００３６】
上記構成によれば、演色性を高めるためのネオジムガラス粒子がグローブに含まれている。したがって、このグローブをＬＥＤランプに用いれば、通常の演色性のＬＥＤモジュールを用いても、高い演色性のＬＥＤランプを得ることができる。
【００３７】
また、実際の製品では、光吸収材による光吸収量を製品の種類毎に異ならせる場合がある（例えば、電球色と昼白色とで異ならせる）。そのような場合、上記の構成では、透光性基材中のネオジムガラス粒子の含有率を異ならせるだけでいいので、膜厚の異なるネオジムガラス板を製品の種類毎に用意しておく場合に比べて、製造上での材料管理の手間を省略できる。
【００３８】
＜２＞検証
発明者らは、実験により、光吸収材としてネオジムガラス粒子を利用した場合（実施例）、酸化ネオジム粒子を利用した場合（比較例）、ネオジムガラス板を採用した場合（比較例）の発光効率および演色性を評価した。実験は、ＪＩＳ  Ｚ９１１２に規定された光色区分で「電球色」に相当するＬＥＤモジュールと「昼白色」に相当するＬＥＤモジュールで行った。
【００３９】
＜２−１＞電球色
まず、図３〜図５を用いて、ネオジムガラス粒子と酸化ネオジム粒子とを比較するための実験とその結果を説明し、次に、図６〜図８を用いて、ネオジムガラス粒子とネオジムガラス板とを比較するための実験とその結果を説明する。
【００４０】
（１）ネオジムガラス粒子と酸化ネオジム粒子との比較
図３は、比較例Ｓ１〜Ｓ４および実施例Ｓ５〜Ｓ７の分光スペクトルの測定結果であり、図４は、比較例Ｓ１の発光強度を１００としたときの比較例Ｓ２〜Ｓ４および実施例Ｓ５〜Ｓ７の発光強度の割合である。
【００４１】
比較例Ｓ１は、透光性基材の内部にネオジムガラス粒子等の光吸収材を含まない透光性外郭部材を用いたときのＬＥＤランプに相当する（図中、「ノンドープ」と表記）。比較例Ｓ１は、光吸収材を含有していないので、光吸収材を含有させた場合に発光効率および演色性がどれだけ変化するかを評価するときの基準として利用できる。
【００４２】
比較例Ｓ２、Ｓ３、Ｓ４は、透光性基材の内部に酸化ネオジム（Ｎｄ2Ｏ3）粒子を分散させた透光性外郭部材を用いたときのＬＥＤランプに相当し、透光性基材中の酸化ネオジム粒子の含有率が、それぞれ、０．５ｗｔ％、１．０ｗｔ％、３．０ｗｔ％のものである。ここでの含有率は、透光性基材および酸化ネオジム粒子の総量を１００としたときの酸化ネオジム粒子の割合である。
【００４３】
実施例Ｓ５、Ｓ６、Ｓ７は、透光性基材の内部にネオジムガラス粒子を分散させた透光性外郭部材を用いたときのＬＥＤランプに相当し、透光性基材中のネオジムガラス粒子の含有率が、それぞれ、５．０ｗｔ％、７．０ｗｔ％、１０．０ｗｔ％のものである。ここでの含有率は、透光性基材およびネオジムガラス粒子の総量を１００としたときのネオジムガラス粒子の割合である。
【００４４】
ＬＥＤランプの相関色温度はいずれも２６００Ｋ付近に設定されており、これはＪＩＳ  Ｚ９１１２に規定された光色区分でいうと「電球色」に相当する。
【００４５】
ＬＥＤモジュールの蛍光体粒子には、緑色ないし黄色蛍光体粒子および赤色蛍光体粒子の両方を用いた。これらの粒径は、いずれも３０μｍ程度であった。
【００４６】
ネオジムガラス粒子は、ネオジムガラスの材料を１２００℃で溶融して板ガラスに成形し、この板ガラスに窒素ガスを１０ｃｃ／分の流量で流しながら１０００℃、２時間のアニールを施し、この板ガラスを粉砕することにより得られた。ネオジムガラス粒子の粒径を測定したところ、１８０μｍ程度であった。
【００４７】
ネオジムガラスの材料は、シリカ（ＳｉＯ2）が６５．６ｗｔ％、アルカリ金属酸化物（Ｎａ2Ｏ、Ｌｉ2Ｏ、Ｋ2Ｏ）が１５．９ｗｔ％、アルカリ土類金属酸化物（ＣａＯ、ＳｒＯ、ＢａＯ、ＭｇＯ）が１０．６ｗｔ％、酸化ネオジム（Ｎｄ2Ｏ3）が７．９ｗｔ％であり、アルカリ金属酸化物中、Ｎａ2Ｏ、Ｌｉ2Ｏ、Ｋ2Ｏはそれぞれ同量であり、アルカリ土類金属酸化物中、ＣａＯ、ＳｒＯ、ＢａＯ、ＭｇＯはそれぞれ同量である。
【００４８】
透光性基材としては、シリコーン樹脂を用いた。
【００４９】
図３を見ると、比較例Ｓ２〜Ｓ４および実施例Ｓ５〜Ｓ７では、光吸収材の効果により、特定の波長域の光が吸収されていることが分かる。また、透光性基材中の光吸収材の含有率が高いほど、光の吸収率が高いことが分かる。
【００５０】
図４を見ると、実施例Ｓ５〜Ｓ７では、５８０ｎｍ付近に吸収ピークを持つのに対し（Ａ１参照）、比較例Ｓ２〜Ｓ４では、６００ｎｍ付近に吸収ピークを持つことが分かる（Ａ２参照）。すなわち、実施例Ｓ５〜Ｓ７の吸収ピークの波長域は、比較例Ｓ２〜Ｓ４の吸収ピークの波長域よりも短波長側にある。このように、吸収ピークが短波長側にシフトすることにより、黄色の波長域の中でもより純粋な黄色の光を吸収することができる。蛍光体とＬＥＤを光源とするＬＥＤランプにおいて、光源中の黄色の波長域の光が強すぎると、鮮やかな赤色や日本人の肌の色は黄色みが増して見え、演色性が悪くなる傾向にある。実施例Ｓ５〜Ｓ７では、比較例Ｓ２〜Ｓ４に比べて、より純粋な黄色の光を吸収することができるので、特に、鮮やかな赤色や日本人の肌の色の演色性を高められ、ひいては、ＬＥＤランプの演色性を高められると考えられる。
【００５１】
図５は、ＬＥＤランプの発光効率および演色性を評価するための各種指標の測定結果である。各種指標としては、光束、光束比、平均演色評価数Ｒａ、色域面積比Ｇａ、目立ち指数Ｍ、特殊演色評価数Ｒ９、Ｒ１５、色域面積比Ｇａ４がある。
【００５２】
光束比は、比較例Ｓ２〜Ｓ４および実施例Ｓ５〜Ｓ７の光束を比較例Ｓ１の光束で規格化した値である。光束比が高いほど、光吸収材による発光効率の低下が少ないことを意味する。
【００５３】
平均演色評価数Ｒａは、ＪＩＳ  Ｚ８７２６に規定されており、番号１〜８の８個の試験色（中彩度の試験色）に基づいて算出されるものであり、中彩色が自然に見えるかを評価するための指標である。
【００５４】
色域面積比Ｇａは、ＪＩＳ  Ｚ８７２６の参考欄に「演色評価数による以外の演色性の評価方法」として記載されたものである。具体的には、番号１〜８の８個の試験色に対して基準光による色度座標および試料光源による色度座標を求め、これらをＵ*Ｖ*平面上にプロットしてそれぞれ得られる８角形の面積を求め、試料光源による８角形の面積を基準光による８角形の面積で割って比の値を求め、この比を１００倍することで得られる値である。
【００５５】
色域面積比Ｇａが１００より小さいときには、彩度が減じる方向にあるので、色がくすんで見える傾向にあり、１００より大きいときには、彩度が増加する方向にあるので、色が鮮やかに見える傾向にある。一般の物体色は、概して彩度が増して見えるほどきれいに感じられるので、色が好ましく見えるかを評価する指標として色域面積比Ｇａを用いることは有効である。
【００５６】
目立ち指数Ｍは、色の目立ち感を評価する指標である。試料光源で照明された色彩対象物の目立ち感の程度は、表色系として納谷らの非線形色知覚モデルのブライトネス（Ｂ）、カラフルネス（Ｍｒ−ｇ，Ｍｙ−ｂ）（例えば、納谷ら、「カラー  リサーチ  アンド  アプリケーション」（Color Research and Application），２０，３（１９９５））で表された４色試験色の色域面積の大きさで表される。この４色試験色の色域面積をもとに目立ち指数Ｍは次式で表される。
【００５７】
Ｍ＝［Ｇ（Ｓ，１０００（ｌｘ））／Ｇ（Ｄ６５，１０００（ｌｘ））］1.6×１００
ここで、Ｇ（Ｓ，１０００（ｌｘ））は、試験光源および照度１０００（ｌｘ）のもとでの４色試験色の色域面積を示し、Ｇ（Ｄ６５，１０００（ｌｘ））は、基準光Ｄ６５および照度１０００（ｌｘ）のもとでの４色試験色の色域面積を示す。この目立ち指数Ｍが高くなるほど、生花や木の葉の緑などの色彩対象物を目立たせることができる。
【００５８】
特殊演色評価数Ｒ９は、ＪＩＳ  Ｚ８７２６に規定された番号９の試験色（鮮やかな赤色）に基づいて算出されるものである。また、特殊演色評価数Ｒ１５は、ＪＩＳ  Ｚ８７２６に規定された番号１５の試験色（日本人の肌の色）に基づいて算出されるものである。
【００５９】
色域面積比Ｇａ４は、番号９〜１２の４個の試験色（高彩度の試験色）に基づいて算出された色域面積比である。即ち、番号１〜８の試験色を用いたＧａと同様の計算手法に従って、番号１〜８の試験色の代わりに番号９〜１２を用いることにより得られる。番号１〜８の試験色は、自然物の微妙な色の見えの違いを評価するために選定されたものであり、中彩度の試験色である。これに対して、番号９〜１２の試験色は、本来鮮やかなものの見えを評価するために選定されたものであり、高彩度の試験色である。このため、Ｇａ４を使用することによって、鮮やかに見せたい物が鮮やかに見えているかということを正確に評価することができる。
【００６０】
図５を見ると、比較例と実施例とで光束比が近似しているのは、比較例Ｓ２と実施例Ｓ７の組である。光束比が近似しているということは、光吸収材による発光効率の低下の程度が近似していることを意味する。
【００６１】
比較例Ｓ２では、平均演色評価数Ｒａが８１．６、色域面積比Ｇａが９９．６、目立ち指数Ｍが１１９．０、特殊演色評価数Ｒ９が５４．３、特殊演色評価数Ｒ１５が８５．０、色域面積比Ｇａ４が１０２．１である。
【００６２】
実施例Ｓ７では、平均演色評価数Ｒａが８７．５、色域面積比Ｇａが１０３．５、目立ち指数Ｍが１２４．０、特殊演色評価数Ｒ９が５１．６、特殊演色評価数Ｒ１５が９１．３、色域面積比Ｇａ４が１０３．１である。
【００６３】
これから、平均演色評価数Ｒａ、色域面積比Ｇａ、目立ち指数Ｍ、特殊演色評価数Ｒ１５、色域面積比Ｇａ４の５種類の指標において、実施例Ｓ７が比較例Ｓ２よりも優れていることが分かる。なお、特殊演色評価数Ｒ９では、実施例Ｓ７が比較例Ｓ２よりも劣っているが、これは、光束比が近似しているものの完全同一ではないことによるものと考えられる。実施例Ｓ７のネオジムガラス粒子の含有率をもう少し増やして実施例Ｓ７と比較例Ｓ２とで光束比を同じにすれば、特殊演色評価数Ｒ９でも実施例Ｓ７の数値が比較例Ｓ２の数値と同程度かそれ以上にまで高まると考えられる。
【００６４】
以上より、光吸収材としてネオジムガラス粒子を用いたほうが酸化ネオジム粒子を用いるよりも、発光効率の低下を抑制しつつ演色性を高められることが分かる。
【００６５】
なお、透光性基材中のネオジムガラス粒子の含有率をＲ１、ネオジムガラス粒子中のネオジムの含有率（酸化物換算）をＲ２、透光性基材中のネオジムの含有率（酸化物換算）をＲ３とすると、Ｒ３＝Ｒ１×Ｒ２×１００である。上記実験では、Ｒ１が５．０ｗｔ％〜１０．０ｗｔ％、Ｒ２が７．９ｗｔ％なので、Ｒ３は０．４ｗｔ％〜０．８ｗｔ％となる。原理的には、透光性基材中のネオジムの含有率が同じであれば、同じ効果が得られると考えられる。したがって、透光性基材中のネオジムの含有率が、酸化物換算で０．４〜０．８ｗｔ％であれば、発光効率の低下を抑制しつつ演色性を高めるという効果が得られる。
【００６６】
また、上記実験では、Ｒ２は７．９ｗｔ％であるが、前述のようにＲ２は２ｗｔ％〜３２ｗｔ％の範囲内で任意に変更可能である。Ｒ２が２ｗｔ％〜３２ｗｔ％であり、Ｒ３が０．４ｗｔ％〜０．８ｗｔ％であることから逆算すると、透光性基材中のネオジムガラス粒子の含有率Ｒ１は１．２５ｗｔ％〜４０ｗｔ％の範囲で変更可能である。
【００６７】
また、上記実験では、Ｒ３は０．４ｗｔ％〜０．８ｗｔ％であるが、製造誤差を考慮すると概ね、０．１ｗｔ％〜１ｗｔ％であると言える。これから逆算すると、透光性基材中のネオジムガラス粒子の含有率Ｒ１は、０．３ｗｔ％〜５０ｗｔ％の範囲で変更可能であると言える。
【００６８】
（２）ネオジムガラス粒子とネオジムガラス板との比較
図６は、演色性を評価するための各種指標と光束比との関係を示す図であり、（ａ）は平均演色評価数Ｒａ、（ｂ）は特殊演色評価数Ｒ９、（ｃ）は特殊演色評価数Ｒ１５、（ｄ）は色域面積比Ｇａ４を示す。図７は、図６のグラフの基となるデータを示す。なお、図７において、Ｔｃは相関色温度であり、ｄｕｖは偏差である。
【００６９】
図６を見ると、平均演色評価数Ｒａ、特殊演色評価数Ｒ９、Ｒ１５、色域面積比Ｇａ４の何れにおいても、ネオジムガラス粒子のデータを結ぶ線がネオジムガラス板のデータを結ぶ線よりも光束比が高い側にあることが分かる。これは、ネオジムガラス粒子のほうがネオジムガラス板に比べて、同じ発光効率でも演色性が高いことを意味する。
【００７０】
さらに、平均演色評価数Ｒａ、特殊演色評価数Ｒ９、色域面積比Ｇａ４では、ネオジムガラス粒子のデータを結ぶ線の傾きがネオジムガラス板のデータを結ぶ線の傾きよりも大きいことが分かる。これは、ネオジムガラス粒子のほうがネオジムガラス板に比べて、発光効率を少し低下させるだけでも演色性を大きく高められることを意味する。
【００７１】
以上より、光吸収材としてネオジムガラス粒子を用いたほうがネオジムガラス板を用いるよりも、発光効率の低下を抑制しつつ演色性を高められることが分かる。
【００７２】
なお、ネオジムガラス粒子とネオジムガラス板とでは、材質は同じであり、単に外観形状が異なるだけである。このように外観形状を異ならせるだけで上記の効果が得られるというのは、本発明者らが実際に実験をしてみて初めて判明したことである。
【００７３】
図８に、ネオジムガラス粒子の吸収係数の測定結果、ネオジムガラス板の吸収係数の測定結果、および、これらの吸収係数比の計算結果を示す。吸収係数比は、ネオジムガラス板の吸収係数をネオジムガラス粒子の吸収係数で割って得られた値である。
【００７４】
吸収係数に着目すると、ネオジムガラス粒子の吸収ピークの波長域は、ネオジムガラス板の吸収ピークの波長域よりも短波長側にある。このように、吸収ピークが短波長側にシフトすることにより、純粋な黄色の波長域の光を吸収することができる。そのため、ＬＥＤランプの演色性を高められると考えられる。
【００７５】
また、吸収係数比に着目すると、吸収ピークが存在する波長域（Ａ３参照）では吸収係数比が１〜２程度であるのに対し、それよりも短波長側（Ａ４参照）および長波長側（Ａ５参照）では吸収係数比が２〜４程度である。すなわち、ネオジムガラス粒子は、ネオジムガラス板に比べて、吸収ピークが存在する波長域以外の波長域での吸収率が相対的に小さいと言える。したがって、ネオジムガラス粒子は、ネオジムガラス板に比べて、吸収ピークが存在する波長域以外の波長域での無駄な光吸収が少なく、発光効率の低下を抑制することができる。
【００７６】
このように、同一材質のネオジムガラスでも粒子状と板状とで吸収の効果が異なるのは、光学経路の違いによるものと考えられる。板状の場合は、蛍光体粒子からの出射光が空気（屈折率ｎ＝１）を介してネオジムガラス板（屈折率ｎ＝１．７）に入射されるため、屈折率差が大きくガラス板への入射光率が低くなりやすい。一方、粒子状の場合は、蛍光体粒子からの出射光が透光性基材（樹脂であれば屈折率ｎ＝１．４）を介してネオジムガラス粒子（屈折率ｎ＝１．７）に入射されるため、ネオジムガラス粒子への入射光率が高いと考えられる。
【００７７】
なお、透光性基材にネオジムガラス粒子を錬成するのは、板状に比べて製造も容易である。
【００７８】
＜２−２＞昼白色
実験で用いたＬＥＤランプの構成は、相関色温度が５２００Ｋ付近に設定されていること、および、蛍光体粒子に緑色ないし黄色蛍光体粒子のみが用いられていること以外は、電球色の場合と同様である。
【００７９】
図９は、比較例Ｓ１１〜Ｓ１４および実施例Ｓ１５〜Ｓ１７の分光スペクトルの測定結果である。図１０は、ＬＥＤモジュールの発光効率および演色性を評価するための各種指標の測定結果である。
【００８０】
図９を見ると、比較例と実施例とで光束比が近似しているのは、比較例Ｓ１２と実施例Ｓ１７の組である。
【００８１】
比較例Ｓ１２では、平均演色評価数Ｒａが７６．２、色域面積比Ｇａ９２．５が、目立ち指数Ｍが９５．９、特殊演色評価数Ｒ９が３９．７、特殊演色評価数Ｒ１５が７９．５、色域面積比Ｇａ４が９７．３である。
【００８２】
実施例Ｓ１７では、平均演色評価数Ｒａが８６．５、色域面積比Ｇａが９８．６、目立ち指数Ｍが１０２．６、特殊演色評価数Ｒ９が５７．０、特殊演色評価数Ｒ１５が９１．４、色域面積比Ｇａ４が１０１．３である。
【００８３】
これから、平均演色評価数Ｒａ、色域面積比Ｇａ、目立ち指数Ｍ、特殊演色評価数Ｒ９、Ｒ１５、色域面積比Ｇａ４の全ての指標において、実施例Ｓ１７が比較例Ｓ１２よりも優れていることが分かる。
【００８４】
以上より、光吸収材としてネオジムガラス粒子を用いたほうが酸化ネオジム粒子を用いるよりも、発光効率の低下を抑制しつつ演色性を高められることが分かる。
【００８５】
＜３＞変形例
以上、本発明を実施形態に基づいて説明したが、本発明は上記実施形態に限られない。例えば、以下のような変形例が考えられる。
【００８６】
（１）光散乱材とネオジムガラス粒子の存在箇所
実施形態では、光散乱材およびネオジムガラス粒子の両方が透光性基材の内部に分散されている例を説明しているが、本発明はこれに限られない。例えば、以下の例でも構わない。
【００８７】
図１１は、透光性外郭部材の構造の変形例を説明するための図であり、（ａ）は断面図、（ｂ）〜（ｊ）は図中のＡ部の模式図である。（ｂ）は、光散乱材２２およびネオジムガラス粒子２３が透光性基材２１の内部に分散された例である。（ｃ）は、光散乱材２２およびネオジムガラス粒子２３が透光性基材２１の外周面に付着している例であり、（ｄ）は、これらが透光性基材２１の内周面に付着している例である。なお、光散乱材２２およびネオジムガラス粒子２３の付着にはバインダ２４が用いられている。（ｅ）は、光散乱材２２が透光性基材２１の外周面に付着し、ネオジムガラス粒子２３が透光性基材２１の内部に分散された例であり、（ｆ）は、光散乱材２２が透光性基材２１の内周面に付着し、ネオジムガラス粒子２３が透光性基材２１の内部に分散された例である。（ｇ）は、光散乱材２２が透光性基材２１の内部に分散され、ネオジムガラス粒子２３が透光性基材２１の外周面に付着している例であり、（ｈ）は、光散乱材２２が透光性基材２１の内部に分散され、ネオジムガラス粒子２３が透光性基材２１の内周面に付着している例である。（ｉ）は、光散乱材２２が透光性基材２１の外周面に付着し、ネオジムガラス粒子２３が透光性基材２１の内周面に付着している例であり、（ｊ）は、光散乱材２２が透光性基材２１の内周面に付着し、ネオジムガラス粒子２３が透光性基材２１の外周面に付着している例である。上記の何れの例であっても、ＬＥＤモジュールの出射光が照射される位置に光散乱材２２およびネオジムガラス粒子２３が存在しているので、実施形態と同様の効果を得ることができる。
【００８８】
（２）光散乱材を兼ねたネオジムガラス粒子
実施形態では、光散乱材およびネオジムガラス粒子の両方を用いているが、本発明はこれに限られない。例えば、以下に示すように、光散乱材を兼ねたネオジムガラス粒子を用いることで、光散乱材を別途用いないようにしてもよい。
【００８９】
図１２は、透光性外郭部材の構成材料の変形例を説明するための図であり、（ａ）は断面図、（ｂ）は図中のＡ部の模式図である。この例では、グローブは、透光性基材２１とネオジムガラス粒子２３とを含む。ネオジムガラス粒子２３の粒径は０．１μｍ以上１０μｍ未満である。ネオジムガラス粒子２３の粒径がこの範囲であれば、ネオジムガラス粒子２３は光吸収材だけでなく、光散乱材としても機能する。そのため、光散乱材を別途用いる必要がなくなる。ネオジムガラス粒子２３の光吸収材としての性能は、実施形態で説明した通りである。
【００９０】
ネオジムガラス粒子２３を光吸収材として用いる場合は、ネオジムガラス粒子２３の含有率は、透光性基材２２の材料に対し、０．３〜５０ｗｔ％であれるのが好ましい（実施形態参照）。一方、ネオジムガラス粒子２３を光散乱材として用いる場合は、ネオジムガラス粒子２３の含有率は、透光性基材２２の材料に対し、０．１〜２０ｗｔ％であれば好ましく、より好ましくは０．５〜１５ｗｔ％であるとよい（実施形態参照）。含有率が０．１ｗｔ％以上であれば、光の拡散効果を十分に得ることができ、２０ｗｔ％以下であれば加工性および成形品の外観を良好に維持することができる。
【００９１】
ネオジムガラス粒子２３を光吸収材と光散乱材とで兼用する場合、両方の条件を満たすことが好ましい。即ち、ネオジムガラス粒子２３の含有率が０．３ｗｔ％〜２０ｗｔ％であることが好ましい。
【００９２】
また、ネオジムガラス粒子２３の屈折率と透光性基材２１の屈折率との差が０．０１〜０．１５であることが好ましい。屈折率の差を０．０１以上とすることで光の拡散効果を十分に得ることができ、０．１５以下とすることで全光線透過率の低下を抑制することができる。
【００９３】
また、ネオジムガラス粒子を、シランカップリング剤、チタネートカップリング剤等のカップリング剤、有機脂肪酸および／または有機脂肪酸の金属塩、界面活性剤、燐酸化合物等で表面処理することとしてもよく、特に有機脂肪酸および／または有機脂肪酸の金属塩で表面処理するのが好ましい。
【００９４】
（３）透光性外郭部材の形状
実施形態では、透光性外郭部材の形状を具体的に示しているが、本発明はこれに限られない。例えば、以下の形状でも構わない。なお、以下の例で実施形態と同様の構成については同じ符号を付し、説明を省略する。
【００９５】
図１３は、透光性外郭部材の形状の変形例を説明するための図であり、（ａ）は一部切欠き斜視図、（ｂ）は一部切欠き側面図である。ＬＥＤランプ１ａは、電球形のランプであり、特に配光角が広いタイプの電球形のランプである。ＬＥＤランプ１ａは、一部が切り欠かれた球状のグローブ６ａを備える。このグローブ６ａが透光性外郭部材に相当する。さらに、ＬＥＤランプ１ａは、環状のＬＥＤモジュール５ａおよび環状のビームスプリッタ９を備えている。ビームスプリッタ９は、ＬＥＤモジュール５ａの出射光の一部を透過させ、残りの一部を反射させる役割を果たす。これにより、ＬＥＤランプ１ａの配光角を広げることができる。なお、ＬＥＤモジュール５ａの中央の開口には回路ユニット７が挿入され、さらに、回路ユニット７がキャップ８で覆われている。
【００９６】
図１４は、透光性外郭部材の形状の変形例を説明するための図であり、（ａ）は斜視図、（ｂ）は一部切欠き側面図である。ＬＥＤランプ１ｂは、電球形のランプであり、特に配光角が広いタイプの電球形のランプである。ＬＥＤランプ１ｂは、白熱電球のバルブに類似した形状のグローブ６ｂを備える。このグローブ６ｂが透光性外郭部材に相当する。ＬＥＤランプ１ｂは、ＬＥＤモジュール５ｂを支持する支持部材３０を備える。ＬＥＤモジュール５ｂの回路基板は透光性を有している。そのため、ＬＥＤモジュール５ｂの前方だけでなく後方にも光が出射される。これにより、ＬＥＤランプ１ｂの配光角を広げることができる。
【００９７】
図１５は、透光性外郭部材の形状の変形例を説明するための図であり（ａ）は斜視図、（ｂ）は一部切欠き側面図である。ＬＥＤランプ１ｃは、配光角が狭い（スポットライト用途に適した）タイプの反射鏡付きハロゲン電球形のランプである。ＬＥＤランプ１ｃは、椀状部材３１と、椀状部材３１の開口に設けられた環状部材３２と、環状部材３２の中央の開口に設けられた導光部材６ｃとを備える。椀状部材３１および環状部材３２は、金属または樹脂からなる。導光部材６ｃは、透光性材料からなり、略円錐台状に形成されている。導光部材６ｃの下底面に凹部が形成され、この凹部にＬＥＤモジュール５ｃが嵌め込まれている。また、導光部材６ｃの上底面は環状部材３２の中央の開口を通じて外部に露出している。そして、導光部材６ｃの側面は曲面状に形成され、これにより、導光部材６ｃは、ＬＥＤモジュール５ｃの出射光を絞るレンズとして機能する。ここでは、ボディ部２、口金３、椀状部材３１、環状部材３２および導光部材６ｃがＬＥＤランプ１ｃの外郭部材としての役割を果たしており、その中でも導光部材６ｃが透光性外郭部材としての役割を果たしている。即ち、導光部材６ｃが透光性外郭部材に相当する。
【００９８】
図１６は、透光性外郭部材の形状の変形例を説明するための一部切欠き側面図である。ＬＥＤランプ１ｄは、ＨＩＤランプ形のランプである。ＬＥＤランプ１ｄは、ＨＩＤランプのバルブに類似した形状のグローブ６ｄを備える。このグローブ６ｄが透光性外郭部材に相当する。ＬＥＤランプ１ｄは、多面体部材３４と、多面体部材３４の各面に配されたＬＥＤモジュール５ｄと、多面体部材３４を支持する支持部材３３とを備える。多面体部材３４の各面にＬＥＤモジュール５ｄが配されているので、ＨＩＤランプと同等の配光特性を得ることができる。
【００９９】
図１７は、透光性外郭部材の形状の変形例を説明するための一部切欠き斜視図である。ＬＥＤランプ１ｅは、直管形のランプである。ＬＥＤランプ１ｅは、透光性の管状部材６ｅと、管状部材６ｅの内部に収容されたＬＥＤモジュール５ｅと、管状部材６ｅの両端に配された口金部材３５とを備える。この管状部材６ｅが透光性外郭部材に相当する。
【０１００】
図１８は、透光性外郭部材の形状の変形例を説明するための一部切欠き側面図である。ＬＥＤランプ１ｆは、シーリングライト形のランプである。ＬＥＤランプ１ｆは、前面が開口された筐体３６と、筐体３６の内部に収容されたＬＥＤモジュール５ｆと、筐体３６の開口に配された前面カバー６ｆとを備える。前面カバー６ｆは、透光性材料からなる。ここでは、ここでは、筐体３６および前面カバー６ｆがＬＥＤランプ１ｆの外郭部材としての役割を果たしており、その中でも前面カバー６ｆが透光性外郭部材としての役割を果たしている。即ち、前面カバー６ｆが透光性外郭部材に相当する。
【産業上の利用可能性】
【０１０１】
本発明は、例えば、ＬＥＤランプに利用することができる。
【符号の説明】
【０１０２】
１    ＬＥＤランプ
２    ボディ部
３    口金
５    ＬＥＤモジュール
６    グローブ
６ａ  グローブ
６ｂ  グローブ
６ｃ  導光部材
６ｄ  グローブ
６ｅ  管状部材
６ｆ  前面カバー
７    回路ユニット
８    キャップ
９    ビームスプリッタ
１１    回路基板
１２    青色ＬＥＤ
１３    封止部材
１４    緑色ないし黄色蛍光体粒子
１５    赤色蛍光体粒子
１６    ネオジムガラス粒子
２１    透光性基材
２２    光散乱材
２３    ネオジムガラス粒子
２４    バインダ
３０    支持部材
３１    椀状部材
３２    環状部材
３３    支持部材
３４    多面体部材
３５    口金部材
３６    筐体
【図１】
2013118206.tif 000003
【図２】
2013118206.tif 000004
【図３】
2013118206.tif 000005
【図４】
2013118206.tif 000006
【図５】
2013118206.tif 000007
【図６】
2013118206.tif 000008
【図７】
2013118206.tif 000009
【図８】
2013118206.tif 000010
【図９】
2013118206.tif 000011
【図１０】
2013118206.tif 000012
【図１１】
2013118206.tif 000013
【図１２】
2013118206.tif 000014
【図１３】
2013118206.tif 000015
【図１４】
2013118206.tif 000016
【図１５】
2013118206.tif 000017
【図１６】
2013118206.tif 000018
【図１７】
2013118206.tif 000019
【図１８】
2013118206.tif 000020
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
内部に空間を有するＬＥＤランプ用の透光性外郭部材であって、ネオジムイオンを含むネオジムガラス粒子を含有する第１の層と、前記第１の層よりも内側に位置し光散乱材を含有する第２の層と、を含むことを特徴とするＬＥＤランプ用の透光性外郭部材。
【請求項２】
前記第１の層は、さらに、内部に空間を有する形状に成形された透光性基材を含み、
前記ネオジムガラス粒子は、前記透光性基材内に分散されており、
前記第２の層は、前記透光性基材の内周面に付着していること
を特徴とする請求項１に記載のＬＥＤランプ用の透光性外郭部材。
【請求項３】
前記透光性基材中のネオジムガラス粒子の含有率が、０．３ｗｔ％〜５０ｗｔ％であることを特徴とする請求項２に記載のＬＥＤランプ用の透光性外郭部材。
【請求項４】
前記ネオジムガラス粒子中のネオジムの含有率が、酸化物換算で２ｗｔ％〜３２ｗｔ％であることを特徴とする請求項３に記載のＬＥＤランプ用の透光性外郭部材。
【請求項５】
前記第２の層は、さらに、内部に空間を有する形状に成形された透光性基材を含み、
前記光散乱材は、前記透光性基材内に分散されており、
前記第１の層は、前記透光性基材の外周面に付着していること
を特徴とする請求項１に記載のＬＥＤランプ用の透光性外郭部材。
【請求項６】
前記ＬＥＤランプ用の透光性外郭部材は、さらに、内部に空間を有する形状に成形された透光性基材を含み、
前記第１の層は、前記透光性基材の外周面に付着し、
前記第２の層は、前記透光性基材の内周面に付着していること
を特徴とする請求項１に記載のＬＥＤランプ用の透光性外郭部材。
【請求項７】
前記ネオジムガラス粒子の平均粒径が、１０μｍ〜２００μｍであることを特徴とする請求項１に記載のＬＥＤランプ用の透光性外郭部材。
【国際調査報告】
2013118206.tif 000021
2013118206.tif 000022
2013118206.tif 000023
2013118206.tif 000024
2013118206.tif 000025
2013118206.tif 000026
2013118206.tif 000027